(57)【要約】【課題】ＰＣ鋼材の表面に防食層を施しても、防食層の内側にあるＰＣ鋼材の点検を目視にて容易に行うことができる防食ＰＣ鋼材を提供する。【解決手段】１本のＰＣ鋼素線２の外周に６本の同様のＰＣ鋼素線２を撚り合わせたＰＣ鋼撚り線３の表面に透明樹脂からなる防食層４を被覆する。防食層４は、全光線透過率が７０％以上である。防食ＰＣ鋼材１は、防食層４を設けることで防食機能を有すると共に、防食層４を透明樹脂により形成したことで、防食層４の外部からでも防食層４の内側に存在するＰＣ鋼撚り線３の点検を目視により容易に行うことができる。【選択図】　図１
2004036237.tif 000002
【特許請求の範囲】
【請求項１】
ＰＣ鋼材と、
ＰＣ鋼材の表面に被覆される透明樹脂層とを具えることを特徴とする防食ＰＣ鋼材。
【請求項２】
透明樹脂層の全光線透過率が７０％以上であることを特徴とする請求項１に記載の防食ＰＣ鋼材。
【請求項３】
透明樹脂層は、エチレン−アクリル酸共重合樹脂、エチレン−メタクリル酸共重合樹脂、ポリ塩化ビニル、エチレン−エチルアクリレート共重合樹脂、ポリオレフィン系ポリエチレン、ポリスチレン、アクリロニトリル−スチレン共重合樹脂、メタクリル樹脂、ポリカーボネート、アクリルニトリルブタジエンスチレン樹脂、ポリアミド系樹脂、ポリアリレートの少なくとも一種の樹脂からなることを特徴とする請求項１または２に記載の防食ＰＣ鋼材。
【請求項４】
透明樹脂層の厚みは０．５ｍｍ以上６ｍｍ以下であることを特徴とする請求項１〜３のいずれかに記載の防食ＰＣ鋼材。
【請求項５】
透明樹脂層は、樹脂の押し出し被覆または樹脂の塗装により形成されたことを特徴とする請求項１〜４のいずれかに記載の防食ＰＣ鋼材。
【発明の詳細な説明】
【０００１】
【発明の属する技術分野】
本発明は、ＰＣ鋼材の表面に樹脂による防食層を設けた防食ＰＣ鋼材に関するものである。特に、ＰＣ鋼材の点検を容易に行うことができる防食ＰＣ鋼材に関するものである。
【０００２】
【従来の技術】
従来、ＰＣ鋼材の表面に合成樹脂を被覆し、防食機能を付与することが行われている。例えば、特開平５−９８７４２号公報では、ＰＣストランドの表面に溶融熱可塑性合成樹脂を被覆する技術が開示されている。また、特公平３−２８５５１号公報では、ＰＣストランドの表面に熱硬化性エポキシ樹脂を被覆する技術が開示されている。
【０００３】
【発明が解決しようとする課題】
上記合成樹脂による防食層が設けられた防食ＰＣ鋼材は、通常、長時間の防食性能が要求される。一方、樹脂内部には、長時間に亘って水分が浸透される恐れがある。そのため、ＰＣ鋼材と防食層との密着性が悪い場合、樹脂内部に浸透した水分によりＰＣ鋼材が腐食する可能性がある。
【０００４】
しかし、従来の防食ＰＣ鋼材は、ポリエチレン樹脂やエポキシ樹脂などの防食層を施しているが、これら防食層が有色であるため、防食層の内側にあるＰＣ鋼材を点検することが困難であるという問題があった。
【０００５】
そこで、本発明の主目的は、ＰＣ鋼材の表面に防食層を施しても、防食層の内側にあるＰＣ鋼材の点検を目視にて容易に行うことができる防食ＰＣ鋼材を提供することにある。
【０００６】
【課題を解決するための手段】
本発明は、防食層を透明樹脂により形成することで上記の目的を達成する。
即ち、本発明防食ＰＣ鋼材は、ＰＣ鋼材と、ＰＣ鋼材の表面に被覆される透明樹脂層とを具えることを特徴とする。本発明において透明樹脂層の全光線透過率は、ＪＩＳ　Ｋ　７３６１−１による試験方法で７０％以上が適する。より好ましくは、上記同試験で全光線透過率が７９％以上である。
【０００７】
本発明は、ＰＣ鋼材の防食層として透明樹脂を用いることで、防食機能を付与できると共に、防食層の内側にあるＰＣ鋼材を防食層の外部から目視にて容易に点検することができる。
【０００８】
本発明において透明樹脂層は、エチレン−アクリル酸共重合樹脂、エチレン−メタクリル酸共重合樹脂、ポリ塩化ビニル、エチレン−エチルアクリレート共重合樹脂、ポリオレフィン系エチレン、ポリスチレン、アクリロニトリル−スチレン共重合樹脂、メタクリル樹脂、ポリカーボネート、アクリルニトリルブタジエンスチレン（ＡＢＳ）樹脂、ポリアミド系樹脂、ポリアリレートの少なくとも一種の樹脂からなることが好ましい。これらの樹脂は、透明度が高く、ＰＣ鋼材の外周表面に被覆しても、その内側のＰＣ鋼材を目視で確認することができる。また、これらの樹脂は、優れた防食作用を有すると共に、ＰＣ鋼材の使用用途に耐え得る。透明樹脂層は、無色透明が好ましいが、有色透明であってもよい。
【０００９】
透明樹脂層の厚みは、０．５ｍｍ以上６ｍｍ以下であることが好ましい。特に、０．５ｍｍ以上１．２ｍｍ以下が好ましい。厚みを０．５ｍｍ以上とするのは、厚みが０．５ｍｍ未満であると、施工や加工時などにＰＣ鋼材にまで達する疵が発生する恐れがあり、疵防止効果が得られにくいからである。厚みを６ｍｍ以下とするのは、厚みが６ｍｍを超えると、透過率が低くなり、この樹脂層の内側にあるＰＣ鋼材が樹脂層の外部から目視しにくくなり、ＰＣ鋼材の点検が目視できなくなる恐れがあるからである。なお、ＰＣ鋼材が複数の素線の撚り合わせからなり、透明樹脂層を断面円形状となるように設ける場合、素線が凸状となって透明樹脂層が最も薄く設けられる部分の厚みを０．５ｍｍ以上６ｍｍ以下とすることが好ましい。素線が凸状となった部分に設けられる透明樹脂層は、素線間に設けられる透明樹脂層と比較して、厚みが薄くなるため、ＰＣ鋼材に疵が加えられ易い。従って、素線が凸状となった部分の透明樹脂層の厚みを０．５ｍｍ以上６ｍｍ以下とすることで、疵防止に有効である。
【００１０】
このような樹脂層は、樹脂を押し出し被覆または塗装することにより形成することが挙げられる。押し出し被覆や塗装は、通常よく用いられる方法によって行うとよい。
【００１１】
防食層を設けるＰＣ鋼材は、複数のＰＣ鋼素線を撚り合せたものが好ましい。
【００１２】
【発明の実施の形態】
以下、本発明の実施の形態を説明する。
図１は、本発明防食ＰＣ鋼材の断面図であり、（Ａ）は、ＰＣ鋼材の外周に沿って防食層を施した例、（Ｂ）は、断面円形状に防食層を施した例を示す。本発明防食ＰＣ鋼材１は、１本のＰＣ鋼素線２の外周に６本の同様のＰＣ鋼素線２を撚り合わせたＰＣ鋼撚り線（ＰＣ鋼材）３の表面に透明樹脂からなる防食層４を被覆したものである。
【００１３】
本発明防食ＰＣ鋼材は、防食層を設けることで防食機能を有すると共に、防食層を透明樹脂により形成したことで、防食層の外部からでも防食層の内側に存在するＰＣ鋼材の点検を目視により容易に行うことができる。
【００１４】
＜試験例＞
防食層を透明樹脂で形成した本発明例と防食層を高密度ポリエチレン樹脂で形成した比較例とにおいて、ＰＣ鋼材につけた疵が防食層の外部から目視可能か調べてみた。以下、本試験例及び比較例の構成を示す。また、試験の結果を表１及び表２に示す。
【００１５】
（本発明例）
直径φ５ｍｍのＰＣ鋼素線７本を撚り合せてＰＣ鋼撚り線とし、このＰＣ鋼撚り線の表面に予め疵を付けておく。その後、ＰＣ鋼より線の表面に２５０℃に加熱したポリカーボネート樹脂（三菱エンジニアリングプラスチックス株式会社製、商品名ユーピロン）を押し出し成形により被覆する。本試験では、ポリカーボネート樹脂による防食層の厚みを０．５〜８ｍｍに変化させた試料を用意した。また、防食層は、断面円形状に設けており、防食層の厚みは、素線が凸状になった部分に設けられる防食層の厚みｒとした（図１（Ｂ）参照）。各試料において防食層の全光線透過率は、６６％〜９７％であった。なお、全光線透過率は、本発明例及び比較例ともに、ＪＩＳ　Ｋ７３６１−１による試験方法で測定した。
【００１６】
（比較例）
ＰＣ鋼材は、上記本発明例と同様のものを用いた。そして、上記本発明例と同様にこのＰＣ鋼撚り線の表面に予め疵を付けておく。その後、ＰＣ鋼撚り線の表面に加熱した高密度ポリエチレン樹脂（三井化学株式会社製、商品名ＨＩＺＥＸ）を押出し成形により被覆し、上記本発明例と同様に防食層の厚みを０．５〜８ｍｍに変化させた試料を用意した。各試料において防食層の全光線透過率は０．２％〜６８％であった。
【００１７】
【表１】
2004036237.tif 000003
【００１８】
【表２】
2004036237.tif 000004
【００１９】
表１に示すように、本発明例は、防食層の外部からでも、防食層の内側にあるＰＣ鋼撚り線の疵を目視で確認できることが分かる。また、防食層の厚みが０．５ｍｍ以上６ｍｍ以下のとき、目視確認が容易であることも確認できた。この試験から、本発明は、防食層の外側からでも、ＰＣ鋼材の表面を目視確認することができ、腐食の有無などを目視点検することが可能であることが分かる。
【００２０】
これに対し、表２に示すように比較例は、ポリエチレン樹脂による防食層の外部からその防食層の内側にあるＰＣ鋼撚り線の疵を目視で容易に確認することができなかった。
【００２１】
【発明の効果】
以上、説明したように本発明防食ＰＣ鋼材によれば、ＰＣ鋼材の外周表面に被覆した透明樹脂による防食層は、ＰＣ鋼材の腐食防止機能を有すると共に、防食層の外側からでも、その内側にあるＰＣ鋼材の目視点検が可能であるという優れた効果を奏し得る。そのため、本発明防食ＰＣ鋼材は、腐食具合などの点検を容易に行うことが可能である。
【図面の簡単な説明】
【図１】本発明防食ＰＣ鋼材の断面図であり、（Ａ）は、ＰＣ鋼材の外周に沿って防食層を施した例、（Ｂ）は、断面円形状に防食層を施した例を示す。
【符号の説明】
１　防食ＰＣ鋼材　２　素線　３　ＰＣ鋼撚り線　４　防食層
【図１】
2004036237.tif 000005